(57)【要約】本発明は、下記一般式（Ｉ）で表されるトリアジン化合物を含有した樹脂からなる光学フィルムであり、波長３８０ｎｍの紫外線に対する吸収能が優れ、ブリードアウトの少ない光学フィルムである。2005109052.tif 000015（式中、Ｒ１〜Ｒ６は、各々独立に、水素原子；水酸基；炭素数１８以下の、アルキル基、アルコキシ基、ジアルキルアミノ基、アルキルカルボニルオキシ基、アリール基、アリールアルキル基、アリールオキシ基、アリールアルキルオキシ基、アリールカルボニルオキシ基から選ばれる有機基を表す。但し、これら有機基中のアルキル部分は、水酸基、ハロゲン原子、シアノ基、ニトロ基で置換されていてもよく、酸素原子、硫黄原子、カルボニル基、エステル基、アミド基、イミノ基で中断されていてもよく、二重結合を有していてもよく、上記の置換、中断、二重結合は組み合わされていてもよい。）【特許請求の範囲】
【請求項１】
下記一般式（Ｉ）で表されるトリアジン化合物を含有した樹脂からなる光学フィルム。
2005109052.tif 000013
（式中、Ｒ１〜Ｒ６は、各々独立に、水素原子；水酸基；炭素数１８以下の、アルキル基、アルコキシ基、ジアルキルアミノ基、アルキルカルボニルオキシ基、アリール基、アリールアルキル基、アリールオキシ基、アリールアルキルオキシ基、アリールカルボニルオキシ基から選ばれる有機基を表す。但し、これら有機基中のアルキル部分は、水酸基、ハロゲン原子、シアノ基、ニトロ基で置換されていてもよく、酸素原子、硫黄原子、カルボニル基、エステル基、アミド基、イミノ基で中断されていてもよく、二重結合を有していてもよく、上記の置換、中断、二重結合は組み合わされていてもよい。）
【請求項２】
トリアジン化合物が下記一般式（ＩＩ）で表されるものである請求項１に記載の光学フィルム。
2005109052.tif 000014
（式中、Ｒ７〜Ｒ９は、各々独立に、水酸基；炭素数１８以下の、アルコキシ基、ジアルキルアミノ基、アルキルカルボニルオキシ基から選ばれる有機基を表す。但し、これらアルコキシ基、アルキルカルボニルオキシ基中のアルキル部分は、水酸基、ハロゲン原子、シアノ基、ニトロ基で置換されていてもよく、酸素原子、硫黄原子、カルボニル基、エステル基、アミド基、イミノ基で中断されていてもよく、二重結合を有していてもよく、上記の置換、中断、二重結合は組み合わされていてもよい。Ｒ１０〜Ｒ１２は、各々独立に、Ｒ１〜Ｒ６と同様の原子又は基を表す。）
【請求項３】
３８０ｎｍの光の透過率が２０％以下である請求項１又は２に記載の光学フィルム。
【請求項４】
光学フィルムが画像表示装置用のものである請求項１〜３のいずれか１項に記載の光学フィルム。
【発明の詳細な説明】
【技術分野】  本発明は、特定の紫外線吸収剤を含有してなる樹脂製の光学フィルムに関し、本発明の光学フィルムは、特に液晶表示装置等に用いられる偏光板保護フィルム、位相差フィルム、視野角拡大フィルム、光学補正フィルム、プラズマディスプレイに用いられる反射防止フィルムなどの各種機能フィルム、有機ＥＬディスプレイの光学補正フィルム、発光体保護フィルム等に用いられる。
【背景技術】  樹脂は、ガラスに比べて軽量であるため、光学レンズの他、プリズム、光ファイバー或いは種々の光学フィルム等、非常に多くの光学分野で使用されている。しかし、樹脂製フィルムには、紫外線によって強度低下や変色による透明度が低下するという問題があり、光学フィルム用途では、この問題が顕著に影響する。
このため、光学フィルムには、ベンゾトリアゾール系化合物やトリアジン系化合物のような紫外線吸収剤が用いられている。例えば、特開２００２−２４９６００号公報（請求項２、〔００１８〕、〔００２９〕、〔００３１〕参照）や特開２００１−３２４６１６号公報（請求項２、〔００２５〕、〔００５３〕、〔００５９〕参照）には紫外線吸収剤を含有してなるノルボルネン系樹脂フィルムが報告されている。
しかし、従来の紫外線吸収剤は吸収が低波長側にずれており、３８０ｎｍでの吸収が不十分であるので、必要な吸収能を与える量を配合するとブリードアウトや色調の変化を生じる。
特開平１１−７１３５６号公報（請求項１、〔０００９〕〜〔００２７〕、〔００４２〕〜〔００４７〕参照）には、本発明で用いるトリアジン化合物系の紫外線吸収剤が報告されている。しかし、光学フィルムについての記載はない。
上述したように、光学フィルムに適した３８０ｎｍの波長の紫外線吸収能が充分な紫外線吸収剤を用い、且つ、該紫外線吸収剤のブリードアウトが少ない光学フィルムは得られていない。
【発明の開示】
本発明の目的は、波長３８０ｎｍの紫外線に対する吸収能が優れ、該紫外線吸収剤のブリードアウトの少ない光学フィルムを提供することにある。
本発明者等は、検討を重ねた結果、特定のトリアジン化合物からなる紫外線吸収剤を用いることで、上記課題を解決し得ることを知見し、本発明に到達した。
即ち、本発明の第１は、下記一般式（Ｉ）で表されるトリアジン化合物を含有した樹脂からなる光学フィルムを提供するものである。
2005109052.tif 000002
（式中、Ｒ１〜Ｒ６は、各々独立に、水素原子；水酸基；炭素数１８以下の、アルキル基、アルコキシ基、ジアルキルアミノ基、アルキルカルボニルオキシ基、アリール基、アリールアルキル基、アリールオキシ基、アリールアルキルオキシ基、アリールカルボニルオキシ基から選ばれる有機基を表す。但し、これら有機基中のアルキル部分は、水酸基、ハロゲン原子、シアノ基、ニトロ基で置換されていてもよく、酸素原子、硫黄原子、カルボニル基、エステル基、アミド基、イミノ基で中断されていてもよく、二重結合を有していてもよく、上記の置換、中断、二重結合は組み合わされていてもよい。）
本発明の第２は、トリアジン化合物が下記一般式（ＩＩ）で表されるものである本発明の第１の光学フィルムを提供するものである。
2005109052.tif 000003
（式中、Ｒ７〜Ｒ９は、各々独立に、水酸基；炭素数１８以下の、アルコキシ基、ジアルキルアミノ基、アルキルカルボニルオキシ基から選ばれる有機基を表す。但し、これらアルコキシ基、アルキルカルボニルオキシ基中のアルキル部分は、水酸基、ハロゲン原子、シアノ基、ニトロ基で置換されていてもよく、酸素原子、硫黄原子、カルボニル基、エステル基、アミド基、イミノ基で中断されていてもよく、二重結合を有していてもよく、上記の置換、中断、二重結合は組み合わされていてもよい。Ｒ１０〜Ｒ１２は、各々独立に、Ｒ１〜Ｒ６と同様の原子又は基を表す。）
本発明の第３は、３８０ｎｍの光の透過率が２０％以下である本発明の第１又は第２の光学フィルムを提供するものである。
本発明の第４は、光学フィルムが画像表示装置用のものである本発明の第１〜３のいずれかの光学フィルムを提供するものである。
【発明を実施するための最良の形態】  以下に本発明の実施の形態を説明する。
本発明の光学フィルムに使用される紫外線吸収剤は、上記一般式（Ｉ）で表されるトリアジン化合物である。一般式（Ｉ）において、Ｒ１〜Ｒ６で表される炭素数１８以下のアルキル基（直鎖状、分岐状および環状を含む、以下同様。）としてはメチル、エチル、プロピル、イソプロピル、ブチル、第二ブチル、第三ブチル、イソブチル、アミル、イソアミル、第三アミル、ヘキシル、ヘプチル、２−メチルヘキシル、イソヘプチル、第三ヘプチル、ｎ−オクチル、イソオクチル、第三オクチル、２−エチルヘキシル、ノニル、イソノニル、デシル、ドデシル、トリデシル、テトラデシル、ペンタデシル、ヘキサデシル、ヘプタデシル、オクタデシル、シクロペンチル、シクロヘキシル、シクロヘプチル、シクロオクチルが挙げられ、置換や中断を有するものとしては、クロロメチル、ジクロロメチル、トリクロロメチル、２−ヒドロキシエチル、２−ヒドロキシプロピル、３−ヒドロキシプロピル、２−メトキシエチル、２−エトキシエチル、２−ブトキシエチル、２−メトキシプロピル、３−メトキシプロピル、２，３−ジヒドロキシプロピル、２−ヒドロキシ−３−メトキシプロピル、２，３−ジメトキシプロピル、２−（２−メトキシエトキシ）エチル等が挙げられる。
Ｒ１〜Ｒ６で表される炭素数１８以下のアルコキシ基としては、メチルオキシ、エチルオキシ、プロピルオキシ、イソプロピルオキシ、ブチルオキシ、第二ブチルオキシ、第三ブチルオキシ、イソブチルオキシ、アミルオキシ、イソアミルオキシ、第三アミルオキシ、ヘキシルオキシ、ヘプチルオキシ、２−メチルヘキシルオキシ、イソヘプチルオキシ、第三ヘプチルオキシ、ｎ−オクチルオキシ、イソオクチルオキシ、第三オクチルオキシ、２−エチルヘキシルオキシ、ノニルオキシ、イソノニルオキシ、デシルオキシ、ドデシルオキシ、トリデシルオキシ、テトラデシルオキシ、ペンタデシルオキシ、ヘキサデシルオキシ、ヘプタデシルオキシ、オクタデシルオキシ、シクロペンチルオキシ、シクロヘキシルオキシ、シクロヘプチルオキシ、シクロオクチルオキシが挙げられ、置換や中断を有するものとしては、クロロメチルオキシ、ジクロロメチルオキシ、トリクロロメチルオキシ、２−ヒドロキシエチルオキシ、２−ヒドロキシプロピルオキシ、３−ヒドロキシプロピルオキシ、２，３−ジヒドロキシプロピルオキシ、２−（２−ヒドロキシエトキシ）エチルオキシ、２−メトキシエチルオキシ、２−エトキシエチルオキシ、２−ブトキシエチルオキシ、２−オクチルオキシエチルオキシ、２−メトキシプロピルオキシ、３−メトキシプロピルオキシ、２−メトキシ−３−ヒドロキシプロピルオキシ、２−ヒドロキシ−３−メトキシプロピルオキシ、２，３−ジメトキシプロピルオキシ、２−ヒドロキシ−３−オクチルオキシプロピルオキシ、２−（２−メトキシエトキシ）エチルオキシ、２−ヒドロキシ−３−（２−メトキシエトキシ）プロピルオキシ、２−アセトキシエチルオキシ、２−アセトキシプロピルオキシ、３−アセトキシプロピルオキシ、２−（２−アセトキシエトキシ）エチルオキシ、２−プロピオニルエチルオキシ、２−オクタノイルエチルオキシ、２−ジブチルカルバモイルエチルオキシ等が挙げられる。
Ｒ１〜Ｒ６で表される炭素数１８以下のジアルキルアミノ基としては、ジメチルアミノ、エチルメチルアミノ、ジエチルアミノ、ジブチルアミノ、ジオクチルアミノ、１−ピペリジル等が挙げられる。
Ｒ１〜Ｒ６で表される炭素数１８以下のアルキルカルボニルオキシ基は、Ｒ１〜Ｒ６が水酸基である場合に、有機カルボン酸から誘導される基であり、これを誘導する有機カルボン酸としては、酢酸、プロピオン酸、酪酸、イソ酪酸、吉草酸、カプロン酸、カプリル酸、２−エチルヘキサン酸、ペラルゴン酸、カプリン酸、ネオデカン酸、ウンデカン酸、ラウリン酸、トリデカン酸、ミリスチン酸、ペンタデカン酸、パルミチン酸、マルガリン酸、ステアリン酸、シクロヘキサンカルボン酸、３−メチルシクロヘキサンカルボン酸、４−メチルシクロヘキサンカルボン酸、２，４−ジメチルシクロヘキサンカルボン酸等が挙げられ、置換や中断を有するものを導入する有機カルボン酸としては、クロロ酢酸、ジクロロ酢酸、トリクロロ酢酸、トリフルオロ酢酸、１２−ヒドロキシステアリン酸等が挙げられる。
Ｒ１〜Ｒ６で表される炭素数１８以下のアリール基としては、フェニル、ナフチル、２−メチルフェニル、３−メチルフェニル、４−メチルフェニル、４−ビニルフェニル、３−イソプロピルフェニル、４−イソプロピルフェニル、４−ブチルフェニル、４−イソブチルフェニル、４−第三ブチルフェニル、４−ヘキシルフェニル、４−シクロヘキシルフェニル、４−オクチルフェニル、４−（２−エチルヘキシル）フェニル、２，３−ジメチルフェニル、２，４−ジメチルフェニル、２，５−ジメチルフェニル、２，６−ジメチルフェニル、３，４−ジメチルフェニル、３，５−ジメチルフェニル、２，４−ジ第三ブチルフェニル、２，５−ジ第三ブチルフェニル、２，６−ジ−第三ブチルフェニル、２，４−ジ第三ペンチルフェニル、２，５−ジ第三アミルフェニル、２，５−ジ第三オクチルフェニル、ビフェニル、２，４，５−トリメチルフェニル等が挙げられ、アリールアルキル基としては、ベンジル、フェネチル、２−フェニルプロパン−２−イル、ジフェニルメチル等が挙げられる。
Ｒ１〜Ｒ６で表される炭素数１８以下のアリールオキシ基としては、フェニルオキシ、ナフチルオキシ、２−メチルフェニルオキシ、３−メチルフェニルオキシ、４−メチルフェニルオキシ、４−ビニルフェニルオキシ、４−イソプロピルフェニルオキシ、４−ブチルフェニルオキシ、４−イソブチルフェニルオキシ、４−第三ブチルフェニルオキシ、４−ヘキシルフェニルオキシ、４−シクロヘキシルフェニルオキシ、４−オクチルフェニルオキシ、４−（２−エチルヘキシル）フェニルオキシ、２，３−ジメチルフェニルオキシ、２，４−ジメチルフェニルオキシ、２，５−ジメチルフェニルオキシ、２，６−ジメチルフェニルオキシ、３，４−ジメチルフェニルオキシ、３，５−ジメチルフェニルオキシ、２，４−ジ第三ブチルフェニルオキシ、２，５−ジ第三ブチルフェニルオキシ、２，６−ジ−第三ブチルフェニルオキシ、２，４−ジ第三ペンチルフェニルオキシ、２，５−ジ第三アミルフェニルオキシ、２，５−ジ第三オクチルフェニルオキシ、ビフェニルオキシ、２，４，５−トリメチルフェニルオキシ等が挙げられ、アリールアルキルオキシ基としては、ベンジルオキシ、フェネチルオキシ、２−フェニルプロパン−２−イルオキシ、ジフェニルメチルオキシ等が挙げられる。
Ｒ１〜Ｒ６で表される炭素数１８以下のアリールカルボニルオキシ基は、Ｒ１〜Ｒ６が水酸基である場合に、有機カルボン酸から誘導される基であり、これを誘導する有機カルボン酸としては、安息香酸、４−ヒドロキシ安息香酸、サリチル酸、ナフトエ酸、４−メチル安息香酸、４−第三ブチル安息香酸、４−オクチル安息香酸等が挙げられる。
これら一般式（Ｉ）で表されるトリアジン化合物の中でも、前記一般式（ＩＩ）で表されるものが、製造も容易であり低コストであるので好ましい。
一般式（ＩＩ）で表されるトリアジン化合物は、前記一般式（Ｉ）においてＲ１、Ｒ３、Ｒ５（或いはＲ２、Ｒ４、Ｒ６）が４位に位置する水酸基、アルコキシ基、ジアルキルアミノ基又はアルキルカルボニルオキシ基であり、Ｒ２、Ｒ４、Ｒ６（或いはＲ１、Ｒ３、Ｒ５）が３位に位置する化合物である。３位置換基のＲ１０〜Ｒ１２としては、各々独立に、上記のＲ１〜Ｒ６で例示の基が挙げられる。４位に位置するＲ７〜Ｒ９は、各々独立に、水酸基、アルコキシ基、ジアルキルアミノ基およびアルキルカルボニルオキシ基から選ばれる有機基であり、具体的には、Ｒ１〜Ｒ６の例示した基のうちこれに該当する基が挙げられる。
本発明に係る一般式（ＩＩ）で表される好ましいトリアジン化合物の具体例としては、以下に示す化合物Ｎｏ．１〜Ｎｏ．３６が挙げられる。なお、下記化学式において、Ｍｅはメチル基、Ｅｔはエチル基、Ｂｕはブチル基、Ａｍはアミル基、ｉＡｍはイソアミル基、Ｈｘはヘキシル基、ｃｙＨｘはシクロヘキシル基を表す。
2005109052.tif 000004
2005109052.tif 000005
2005109052.tif 000006
2005109052.tif 000007
2005109052.tif 000008
前記一般式（Ｉ）又は（ＩＩ）で表されるトリアジン化合物の合成方法は、特に制限を受けることはなく、通常用いられる合成方法のいずれでもよい。例えば、塩化シアヌルにフェノール誘導体又はレゾルシノール誘導体を三塩化アルミニウムを用いて付加反応させる方法が挙げられる。Ｒ１〜Ｒ６及びＲ７〜Ｒ１２で表される置換基は、トリアジン構造を形成した後に導入してもよく、トリアジン構造を形成する前に、フェノール化合物又はレゾルシノール誘導体に導入してもよい。
本発明の光学フィルムにおいて、紫外線吸収剤として用いられる上記のトリアジン化合物の使用量は、光学フィルムの紫外線透過率を充分に抑えながら可視光の透過を阻害しない範囲で用いればよく、樹脂１００質量部に対して、１０〜０．００１質量部が好ましく、５〜０．０１質量部がより好ましい。
本発明の光学フィルムは、好ましくは３８０ｎｍの光の透過率が２０％以下である。
可視光（４００〜８００ｎｍ）の透過率は７０％以上、好ましくは８０％以上である。
本発明の光学フィルムは、トリアジン化合物がブリードアウトし難く、紫外線吸収効果の持続性に優れるものである。
本発明の光学フィルムを構成する樹脂は、特に限定されず、光学フイルムの用途に合わせて適する物性のものを適宜選択して使用することができる。
上記の樹脂としては、高密度ポリエチレン、アイソタクチックポリプロピレン、シンジオタクチックポリプロピレン、ヘミアイソタクチックポリプロピレン、ポリブテン−１、ポリ３−メチル−１−ブテン、ポリ３−メチル−１−ペンテン、ポリ４−メチル−１−ペンテン、エチレン／プロピレンブロック又はランダム共重合体、エチレン−酢酸ビニル共重合体、オレフィン−マレイミド共重合体などのポリオレフィン系樹脂及びこれらの重合体を与えるモノマーの共重合体；ポリ塩化ビニル、ポリ塩化ビニリデン、塩素化ポリエチレン、ポリフッ化ビニリデン、塩化ゴム、塩化ビニル−酢酸ビニル共重合体、塩化ビニル−エチレン共重合体、塩化ビニル−塩化ビニリデン−酢酸ビニル三元共重合体、塩化ビニル−アクリル酸エステル共重合体、塩化ビニル−マレイン酸エステル共重合体、塩化ビニル−シクロヘキシルマレイミド共重合体等の含ハロゲン樹脂；ポリエチレンテレフタレート（ＰＥＴ）、ポリブチレンテレフタレート（ＰＢＴ）、ポリエチレンナフタレート（ＰＥＮ）、ポリ−１，４−シクロヘキサンジメチレンテレフタレート、ポリエチレン−１，２−ジフェノキシエタン−４，４’−ジカルボキシレート、ポリヘキサメチレンテレフタレート等のポリエステル系樹脂；ポリスチレン、ハイインパクトポリスチレン（ＨＩＰＳ）、アクリロニトリルブタジエンスチレン（ＡＢＳ）、塩素化ポリエチレンアクリロニトリルスチレン（ＡＣＳ）、スチレンアクリロニトリル（ＳＡＮ）、アクリロニトリルブチルアクリレートスチレン（ＡＡＳ）、ブタジエンスチレン、スチレンマレイン酸、スチレンマレイミド、エチレンプロピレンアクリロニトリルスチレン（ＡＥＳ）、ブタジエンメタクリル酸メチルスチレン（ＭＢＳ）等のスチレン系樹脂；ポリカーボネート、分岐ポリカーボネート等のポリカーボネート系樹脂；ポリヘキサメチレンアジパミド（ナイロン６６）、ポリカプロラクタム（ナイロン６）、ナイロン６Ｔなどの芳香族ジカルボン酸や脂環式ジカルボン酸を使用したポリアミド等のポリアミド系樹脂；ポリフェニレンオキシド（ＰＰＯ）樹脂；変性ポリフェニレンオキシド樹脂；ポリフェニレンサルフィド（ＰＰＳ）樹脂；ポリアセタール（ＰＯＭ）；変性ポリアセタール；ポリスルホン；ポリエーテルスルホン；ポリエーテルケトン；ポリエーテルイミド；ポリオキシエチレン；石油樹脂；クマロン樹脂；ノルボルネン樹脂等のシクロオレフィン樹脂、シクロオレフィン−オレフィン共重合樹脂；ポリ酢酸ビニル樹脂；ポリビニルアルコール樹脂；ポリメチルメタクリレート等のアクリル樹脂；ポリカーボネートとスチレン系樹脂とのポリマーアロイ；ポリビニルアルコール樹脂；ジアセチルセルロース、トリアセチルセルロース（ＴＡＣ）、プロピオニルセルロース、ブチリルセルロース、アセチルプロピオニルセルロース、ニトロセルロース等のセルロース系樹脂；液晶ポリマー（ＬＣＰ）；シリコン樹脂；ウレタン樹脂；脂肪族ジカルボン酸、脂肪族ジオール、脂肪族ヒドロキシカルボン酸もしくはその環状化合物からの脂肪族ポリエステル、さらにはこれらがジイソシアネートなどにより分子量が増加した脂肪族ポリエステル等の生分解性樹脂；及びこれらのリサイクル樹脂等が挙げられる。さらにフェノール樹脂、ユリア樹脂、メラミン樹脂、エポキシ樹脂、不飽和ポリエステル樹脂等の熱硬化性樹脂が挙げられる。さらに天然ゴム（ＮＲ）、ポリイソプレンゴム（ＩＲ）、スチレンブタジエンゴム（ＳＢＲ）、ポリブタジエンゴム（ＢＲ）、エチレン−プロピレン−ジエンゴム（ＥＰＤＭ）、ブチルゴム（ＩＩＲ）、クロロプレンゴム、アクリロニトリルブタジエンゴム（ＮＢＲ）、シリコーンゴム等のゴム系高分子化合物であってもよい。
画像表示装置用の光学フィルムとしては、可視光の透過性の大きいもの使用される。例えば、ポリオレフィン系樹脂、ポリエステル系樹脂、ポリカーボネート系樹脂、ポリアミド系樹脂、ポリスルホン、ポリエーテルスルホン、ポリエーテルケトン、ポリエーテルイミド、ポリオキシエチレン、ノルボルネン樹脂、アクリル樹脂、セルロース系樹脂が好適である。
本発明の光学フィルムは、トリアジン化合物がブリードアウトし難いことが重要である。
上記の樹脂は、単独で用いてもよく、用途に応じて２種類以上の混合物及び／又は共重合体で、あるいは積層させて用いてもよい。
本発明の光学フィルムにおいて、その形成方法は、特に制限されることはなく、上記樹脂成分に好適な方法を使用すればよい。該フィルムの形成方法としては、例えば、溶液流延法、溶融成形法が挙げられる。
溶液流延法とは、樹脂を溶媒に溶解させた樹脂溶液をバーコート、スピンコート、ディップコート、Ｔダイ、バー付きＴダイ、ドクターナイフコート、エアーナイフコート、ロールコート、ダイコート、グラビアコート、ホッパーを使用するエクストルージョンコート等を用いて、各種耐熱材料、スチールベルト、金属箔などの平板またはロール上に流延し、溶媒成分を乾燥してフィルムを得る方法である。本発明の光学フィルムを形成する場合は、前記のトリアジン化合物を樹脂溶液に必要量添加したものを使用すればよい。また、溶液流延法は、樹脂原料モノマーの光によるラジカル重合、アニオン重合、カチオン重合を用いたフィルム形成にも適応できる。
溶融成形法とは、溶融させた樹脂組成物用いて、Ｔダイを用いた方法やインフレーション法などの溶融押出法；カレンダー法；熱プレス法；射出成形法によりフィルムを得る方法である。
本発明の光学フィルムは、液晶表示装置（ＬＣＤ）、プラズマディスプレイパネル（ＰＤＰ）、エレクトロルミネッセンスディスプレイ（ＥＬＤ）、陰極管表示装置（ＣＲＴ）、蛍光表示管、電界放射型ディスプレイ等の画像表示装置用に有用であり、特に表示素子に紫外線耐性の劣る有機材料を用いる液晶表示装置や有機ＥＬディスプレイの光学補正フィルム、発光体保護フィルム等の光学フィルムとして有用である。例えば、液晶表示装置用途としては、偏光板保護フィルム、位相差フィルム、視野角拡大フィルム、光学補正フィルム、反射防止フィルム、色調調整フィルムが挙げられる。
本発明の光学フィルムの厚さは、樹脂成分と用途により、適宜設定すればよい。例えば偏光板保護フィルムに使用する場合は、通常５〜５００μｍ、好ましくは１０〜１５０μｍ、さらに好ましくは２０〜１００μｍである。フィルムの厚さが薄すぎると、強度が低下するおそれがあり、シートが厚すぎると透明性が劣り複屈折性が高くなり、外観性が低下するおそれがある。
また、本発明の光学フィルム中には、必要に応じて種々の添加剤を使用してもよく、各種の表面処理を施してもよい。
上記の添加剤としては、光吸収性色素、顔料、染料、酸化防止剤、光安定剤、本発明に係るトリアジン化合物以外の紫外線吸収剤、近赤外線吸収剤、赤外線吸収剤、帯電防止剤、滑剤、加工助剤、可塑剤、無機微粒子、ハロゲン系化合物、リン酸エステル系化合物、リン酸アミド系化合物、メラミン系化合物、フッ素樹脂又は金属酸化物、（ポリ）リン酸メラミン、（ポリ）リン酸ピペラジン等の難燃剤等が挙げられる。
また、上記各種表面処理としては、例えば、薬品処理、機械的処理、コロナ放電処理、火焔処理、紫外線照射処理、高周波処理、グロー放電処理、活性プラズマ処理、レーザー処理、混酸処理、オゾン酸化処理等が挙げられる。
表面処理によって、表面に多数の凹凸や線などが設けられてもよい。
【実施例】  以下、評価例、実施例及び比較例をもって本発明を更に詳細に説明する。しかしながら、本発明は以下のこれらの例によって何ら制限を受けるものではない。
［紫外線吸収剤自体の評価例］
光学フィルム用の紫外線吸収剤としての適性について、揮散性（示差熱分析による５質量％減少温度）と３８０ｎｍのモル吸光係数（濃度３．０×１０−５モル／リットルのクロロホルム溶液）で評価した。
５質量％減少温度が大きい紫外線吸収剤はブリードアウトし難く、紫外線吸収効果の持続性に優れるものであり、３８０ｎｍのモル吸光係数が大きいものほど、少ない使用量で充分な効果を与えることができるので光学フィルム用途に有利である。結果を表１〜２に示す。
【表１】
2005109052.tif 000009
2005109052.tif 000010
【表２】
2005109052.tif 000011
上記の紫外線吸収剤自体の評価結果から、本発明に係るトリアジン化合物は、比較化合物に対して、３８０ｎｍ波長の光の吸収が大きく、５質量％減少温度も同等かそれ以上であるので光学フィルム用途に優位である。
以下、本発明の光学フィルムの実施例を示す。
［実施例１］
シクロヘキサン／トルエン（１／９質量比）混合溶媒６５質量部、ノルボルネン樹脂（商品名ＺＥＯＮＯＲ１０６０Ｒ、日本ゼオン社製品）３５質量部、表３に記載の紫外線吸収剤２．０質量部からなる樹脂溶液を表面研磨したガラス板上にバーコーターを用いて流延し、５０℃で２０分の予備乾燥、９０℃で３０分の乾燥を経て、２５μｍのフィルムを作成した。得られたフィルムについて、３８０ｎｍ波長光の透過率を（株）日立製作所製スペクトロフォトメーターＵ−３０１０により測定した。結果を表３に示す。
【表３】
2005109052.tif 000012
［実施例２］
（配合２）
ユーピロンＳ−３０００（三菱瓦斯化学（株）製ポリカーボネート樹脂）を１００ｇと化合物Ｎｏ．２８を３ｇ配合した。
上記の配合２をプラストミルで２８０℃、５分間溶融混練した。混練後、直径６ｍｍのノズルから押出し、水冷却ペレタイザーでペレットを得た。このペレットを電気加熱プレスを用いて２８０℃で０．２５ｍｍ厚のフィルムに成形した。得られたフィルムについて、実施例１と同様に３８０ｎｍ波長光の透過率を測定した結果、１．４％であった。
［実施例３］
（配合３）
アデカアークルズＲ−１０３（旭電化工業（株）製アクリル樹脂、樹脂分５０重量％）を１００ｇと化合物Ｎｏ．３１を１．５ｇ配合した。
上記の配合３にて樹脂組成物を作成し、これを１８８ミクロン厚のポリエチレンテレフタレート（ＰＥＴ）フィルムにバーコーター＃９で塗布し、８０℃、３０秒乾燥して二層フィルムを得た。その後、この二層フィルムを０．９ｍｍ厚のアルカリガラス板に１００℃で熱圧着し、ガラス板とＰＥＴフィルムの間に紫外線吸収剤を含有する光学フィルムを有するＰＥＴフィルム保護ガラス板を作成した。得られたＰＥＴフィルム保護ガラス板について、実施例１と同様に３８０ｎｍ波長光の透過率を測定した結果、１．０％であった。
上記の実施例１〜３より、本発明の光学フィルムは、３８０ｎｍ波長光を吸収し、紫外線カット機能に優れ、ブリードアウトが少ないことが確認できた。
【産業上の利用可能性】  本発明によれば、３８０ｎｍでの紫外線吸収能が高く、ブリードアウトの少ない光学フィルムを提供できる。
該光学フィルムは、特に、液晶表示装置等に用いられる偏光板保護フィルム、位相差フィルム、視野角拡大フィルム、光学補正フィルム、プラズマディスプレイに用いられる反射防止フィルムなどの各種機能フィルム、有機ＥＬディスプレイの光学補正フィルム、発光体保護フィルム等に用いられる。
【国際調査報告】
2005109052.tif 000016
2005109052.tif 000017
2005109052.tif 000018
2005109052.tif 000019